(57)【特許請求の範囲】
【請求項１】
ビニルアルコール系ポリマーセグメント（Ａ）及びスチレンスルホン酸系ポリマーセグメント（Ｂ）からなり、分散剤兼ドーパントとしてのブロック共重合体と、
導電性ポリマーと、
を含み、
前記ビニルアルコール系ポリマーセグメント（Ａ）とスチレンスルホン酸系ポリマーセグメント（Ｂ）の重量比（Ａ）／（Ｂ）が、１０／９０〜９０／１０であり、
前記ブロック共重合体と導電性ポリマーの重量比が、１００／１００〜５００／１００である、導電性ポリマー水性分散液。
【請求項２】
ビニルアルコール系ポリマーセグメント（Ａ）のケン化度が７０％以上、ゲル浸透クロマトグラフィーで求められる数平均分子量が５，０００から１００，０００であり、
スチレンスルホン酸系ポリマーセグメント（Ｂ）のゲル浸透クロマトグラフィーで求められる数平均分子量が５，０００から１００，０００であり、
ビニルアルコール系ポリマーセグメント（Ａ）とスチレンスルホン酸系ポリマーセグメント（Ｂ）の重量比（Ａ）／（Ｂ）が、１０／９０〜９０／１０である、請求項１に記載の導電性ポリマー水性分散液。
【請求項３】
導電性ポリマーがポリ（３，４−エチレンジオキシチオフェン）又はその誘導体である、請求項１又は請求項２に記載の導電性ポリマー水性分散液。
【請求項４】
基材上に、請求項１〜３のいずれか一項に記載の導電性ポリマー水性分散液又は、当該導電性ポリマー水性分散液と添加剤との組成物が、塗布され、乾燥してなる、導電性ポリマー塗膜。
【請求項５】
基材上に、請求項１〜３のいずれか一項に記載の導電性ポリマー水性分散液又は、当該導電性ポリマー水性分散液と添加剤との組成物を、塗布し、乾燥する、導電性ポリマー塗膜の製造方法。
【請求項６】
ブロック共重合体を含む水性溶媒中で導電性ポリマーのモノマーを酸化重合することを特徴とする請求項１〜３のいずれか一項に記載の導電性ポリマー水性分散液の製造方法。
【発明の詳細な説明】
【技術分野】
【０００１】
本発明は、余剰のスルホン酸が低減された導電性ポリマー水性分散液、導電性ポリマー塗膜及びその製造方法に関する。
【背景技術】
【０００２】
ポリチオフェン類、ポリピロール類、ポリアニリン類、ポリフェニレンビニレン類、ポリフェニレン類などの有機導電性ポリマー（以下、導電性ポリマーと言う）は、導電性、柔軟性、軽量性、経済性の観点から、帯電防止コーティング、固体電解コンデンサ電極、電磁波シールド、アクチュエーター、センサー、エネルギーハーベスティング（発電）材料のほか、リチウム二次電池、ナトリウム二次電池、有機薄膜太陽電池、色素増感太陽電池、有機ＥＬディスプレイ、電子ペーパー、タッチパネルなどの部材、ＩＴＯ（インジウムスズオキサイド）透明電極の代替として利用、又は期待されている。
【０００３】
しかし、上記の導電性ポリマーは不溶不融であり、コーティングなどの加工が困難なため、導電性ポリマーをナノ粒子状に有機溶媒や水性溶媒中に分散させたタイプ（いわゆるコロイド）が開発され、既に市販されている。中でもＶＯＣ（揮発性有機化合物）を極力低減した水性コロイドタイプが主流となっている。導電性ポリマーの水性コロイドを製造するためには、水に不溶な導電性ポリマーを水中にコロイド化するための分散剤が必要であるが、分散剤の主流はポリスチレンスルホン酸（以下、ＰＳＳと言う）に代表される強酸性のポリスルホン酸化合物であり、ポリスルホン酸化合物はドーパンドとしても機能する（例えば、特許文献１、２参照）。例えば、導電性ポリマーを製造するための代表的な原料モノマーである３，４−エチレンジオキシチオフェン（以下、ＥＤＯＴと言う）を水中で酸化重合する際に、ＰＳＳはテンプレート（鋳型）の如く作用する。即ち、ＰＳＳ鎖に沿ってＥＤＯＴが酸化重合し、余剰のＰＳＳあるいはドープに関与していないＰＳＳ中のスルホン酸が分散剤として機能し、コロイド安定性が発現する。また、余剰のＰＳＳは、導電性ポリマー水性分散液から塗膜を形成する際のバインダーとしても機能する。一般に、余剰のＰＳＳ鎖が長いほどＰＳＳ鎖の絡み合い等によって造膜性は向上する。即ち、ドープに関与していないＰＳＳが少なすぎると、導電性ポリマー水性分散液のコロイド安定性や造膜性が低下する（例えば、非特許文献１および非特許文献２参照）。
【０００４】
導電性ポリマー水性分散液から造膜した後、即ち、水などの分散媒を完全に蒸発させた後は、コロイド安定性を維持するために必要だった余剰のＰＳＳあるいはＰＳＳ中のドープに関与していないスルホン酸は不要となるが、ＰＳＳは導電性ポリマーと強固に相互作用しているため、洗浄などによる除去は困難である。塗膜に残った余剰のＰＳＳあるいはスルホン酸は酸性及び吸湿性が強いため、塗膜の耐湿性、基材に対する密着性及び腐食性がしばしば問題となることがあり、これらの改良が強く望まれている。
【０００５】
そこで余剰のＰＳＳを低減する試みがなされている。例えば、ＰＳＳ（ポリスチレンスルホン酸）の代わりにＰＳＳ−ポリジアルキルアクリルアミドブロック共重合体の使用が提案されている（例えば、非特許文献３）。ＥＤＯＴの重合とドープに必要な最小限のＰＳＳブロックとコロイド安定性や造膜性に必要なアクリルアミドブロックからなる共重合体であるが、強酸性の分散液では、アクリルアミド部位が加水分解し、目的とした機能が経時で消失する課題がある。また、ＰＳＳの使用量を抑制する代わりに、分散剤及びバインダーとしての機能を有するビニルアルコール系ポリマーをＰＳＳと併用添加する試みがある（例えば、特許文献３、特許文献４）。しかし、基本的にビニルアルコール系ポリマーは導電性ポリマー又はＰＳＳと化学結合していないため、分散液のコロイド安定性や造膜性の向上は不十分であり、余剰のＰＳＳの低減には限界がある。
【０００６】
また、導電性ポリマー水性分散液から製膜後、オルソエステルなどのエステル化剤で膜を処理することにより、フリーなスルホン酸をスルホン酸エステルへ変換する方法が提案されている（例えば、特許文献５）。しかし、エステル化率は低く、処理工程で膜が基材から剥離するなどの課題がある。
【先行技術文献】
【特許文献】
【０００７】
【特許文献１】特開平７−９００６０号公報
【特許文献２】特開２００４−５９６６６号公報
【特許文献３】特開２０１７−１１９７７８号公報
【特許文献４】特開２０１８−１１００７３号公報
【特許文献５】特開２０１６−５６３３４号公報
【非特許文献】
【０００８】
【非特許文献１】ステファン  キルフマイヤー（Stephan Kirchmeyer）ら、「ポリ（３，４−エチレンジオキシチオフェン）の科学的重要性、性質と成長している応用」（Scientific importance, properties and growing applications of poly(3,4-ethylenedioxythiophene）、ジャーナル  オブ  マテリアルズ  ケミストリー、2005年、15巻、2077〜2088頁
【非特許文献２】エフ．ロウエ（F. Louwet）ら、「PEDOT/PSS：合成、特性、性質および応用」（PRDOT/PSS:synthesis, characterization, properties and applications）、シンセティック  メタルズ、2003年、135-136号、115-117頁
【非特許文献３】山崎学ら、「PSS−ポリジアルキルアクリルアミドブロックコポリマーを用いた導電性PEDOT複合体の作製」、高分子論文集、2017年、74巻、6号、524-533頁
【発明の概要】
【発明が解決しようとする課題】
【０００９】
本発明は、上記の課題に鑑みてなされたものであり、その目的は、余剰のスルホン酸の低減によって吸湿性や腐食性が改良されたポリチオフェン類、ポリピロール類、ポリアニリン類、ポリフェニレンビニレン類、ポリフェニレン類などの導電性ポリマー水性分散液及び塗膜を提供することにある。
【課題を解決するための手段】
【００１０】
本発明者らは、上記課題を解決すべく鋭意検討した結果、導電性ポリマー水性分散液を製造する際に、従来のポリスチレンスルホン酸（以下、ＰＳＳと言う）の代わりにＰＳＳ−ポリビニルアルコールブロック共重合体（以下、ＰＶＡ−ＰＳＳブロック共重合体と言う）を分散剤兼ドーパントとして用いることにより、導電性ポリマー塗膜の吸湿性や腐食性の原因となるスルホン酸を低減できることを見出し、本発明を完成するに至った。
【００１１】
すなわち本発明は、以下に示す通り、吸湿性や腐食性の原因となる余剰のスルホン酸が低減された導電性ポリマー水性分散液及び塗膜、並びにその製造方法に係る。
[１]ビニルアルコール系ポリマーセグメント（Ａ）及びスチレンスルホン酸系ポリマーセグメント（Ｂ）からなり、分散剤兼ドーパントとしてのブロック共重合体と、導電性ポリマーと、を含む、導電性ポリマー水性分散液に係る。
[２]上記ビニルアルコール系ポリマーセグメント（Ａ）のケン化度が７０％以上、ゲル浸透クロマトグラフィーで求められる数平均分子量が５千から１０万であり、スチレンスルホン酸系ポリマーセグメント（Ｂ）のゲル浸透クロマトグラフィーで求められる数平均分子量が５千から１０万であり、ビニルアルコール系ポリマーセグメント（Ａ）とスチレンスルホン酸系ポリマーセグメント（Ｂ）の重量比（Ａ）／（Ｂ）が、１０／９０〜９０／１０である、上記[１]に記載の導電性ポリマー水性分散液に係る。
[３]上記導電性ポリマーがポリ（３，４−エチレンジオキシチオフェン）又はその誘導体である、上記[１]又は[２]に記載の導電性ポリマー水性分散液に係る。
[４]ブロック共重合体と導電性ポリマーの重量比が、５０／１００〜３，０００／１００である、上記[１]〜[３]のいずれかに記載の導電性ポリマー水性分散液。
[５]基材上に、上記[１]〜[４]のいずれかに記載の導電性ポリマー水性分散液又は、当該導電性ポリマー水性分散液と添加剤との組成物が、塗布され、乾燥してなる、導電性ポリマー塗膜に係る。
[６]基材上に、上記[１]〜[４]のいずれかに記載の導電性ポリマー水性分散液又は、当該導電性ポリマー水性分散液と添加剤との組成物を、塗布し、乾燥する、導電性ポリマー塗膜の製造方法に係る。
[７]ブロック共重合体を含む水性溶媒中で導電性ポリマーのモノマーを酸化重合することを特徴とする上記[１]〜[４]のいずれかに記載の導電性ポリマー水性分散液の製造方法に係る。
【発明の効果】
【００１２】
本発明の導電性ポリマー水性分散液は、従来のポリスチレンスルホン酸に代表されるポリスルホン酸ではなく、スチレンスルホン酸系ポリマーセグメントとビニルアルコール系ポリマーセグメントからなるブロック共重合体で分散安定化されており、従来の課題だった吸湿性や腐食性の原因となる余剰のスルホン酸が低減されている。
これにより、透明電極、固体電解コンデンサ、電池電極、電磁波シールド材などの電材用途において極めて有用である。
【発明を実施するための形態】
【００１３】
以下、本発明をさらに詳しく述べる。
本発明は、導電性ポリマー水性分散液を製造する際に、分散剤兼ドーパントとして従来のポリスチレンスルホン酸の代わりにスチレンスルホン酸系ポリマーセグメント（Ｂ）（以下、ＰＳＳと言う）に共有結合を介してビニルアルコール系ポリマーセグメント（Ａ）が連結した、所謂、ブロック共重合体（以下、ＰＳＳ−ＰＶＡブロック共重合体と言う）を使用することにより、吸湿性や腐食性の原因となる余剰のスルホン酸が低減された導電性ポリマー水性分散液及びその塗膜に関する。
【００１４】
本発明の導電性ポリマー水性分散液の製造に用いられるＰＳＳ−ＰＶＡブロック共重合体は、スチレンスルホン酸系ポリマーセグメント（Ｂ）とビニルアルコール系ポリマーセグメント（Ａ）が共有結合を介してブロック的に連結したものである。ＰＳＳセグメントは従来のＰＳＳと同様、導電性ポリマーの重合、分散液のコロイド安定性、ドープ及び造膜性に関与し、非イオン性のＰＶＡセグメントは導電性ポリマー水性分散液のコロイド安定性と造膜性に関与すると考えられる。ここでスチレンスルホン酸系ポリマーセグメントとしては、スチレンスルホン酸単独重合体に限定されるものではなく、スチレンスルホン酸又はスチレンスルホン酸塩と共重合可能モノマーとの共重合体を含む。
【００１５】
共重合体としては、例えば、スチレンスルホン酸−スチレン共重合体、スチレンスルホン酸−ヒドロキシスチレン共重合体、スチレンスルホン酸−ビニル安息香酸共重合体、スチレンスルホン酸−（メタ）アクリルアミド共重合体、スチレンスルホン酸−（メタ）アクリル酸共重合体、スチレンスルホン酸−（メタ）アクリル酸エステル共重合体、スチレンスルホン酸−Ｎ置換マレイミド共重合体、スチレンスルホン酸−マレイン酸共重合体、スチレンスルホン酸−ビニルピリジン共重合体、スチレンスルホン酸−ジアリルジメチルアンモニウム共重合体、スチレンスルホン酸−ビニルスルホン酸共重合体などが挙げられる。
上記したスチレンスルホン酸共重合体において、スチレンスルホン酸単位の含量は６０モル％以上である。スチレンスルホン酸単位の含量が６０モル％未満では、導電性ポリマーの重合度やドープ率が不十分となることがある。より好ましくは８０モル％以上である。
【００１６】
ビニルアルコール系ポリマーセグメントとしては、ポリ酢酸ビニルの完全ケン化体に限定されるものではなく、部分ケン化体や酢酸ビニル共重合体のケン化体を含む。
酢酸ビニル共重合体としては、酢酸ビニルと共重合可能なモノマーの共重合体であれば特に制限はないが、例えば、酢酸ビニル−エチレン共重合体、酢酸ビニル−アクリロニトリル共重合体、酢酸ビニル−塩化ビニル共重合体、酢酸ビニル−アルキルビニルエーテル共重合体、酢酸ビニル−ビニルピロリドン共重合体、酢酸ビニル−ビニルアセトアミド共重合体、酢酸ビニル−ビニルホルムアミド共重合体、酢酸ビニル−フッ化ビニリデン共重合体、酢酸ビニル−四フッ化エチレン共重合体、酢酸ビニル−イソブチレン共重合体、酢酸ビニル−（メタ）アクリル酸共重合体等が挙げられる。
ポリ酢酸ビニルのケン化度としては、導電性ポリマーのコロイド安定性や造膜性を考慮すると７０モル％以上が好ましく、８０モル％以上がより好ましい。一方、ケン化度が９９．９９モル％を超えると、ＰＶＡ−ＳＨの製造が困難になることがあるため、９９．９９モル％以下が好ましい。
上記した酢酸ビニル共重合体において、酢酸ビニル単位の含量は６０モル％以上である。酢酸ビニル単位の含量が６０モル％未満では、導電性ポリマー水性分散液のコロイド安定性や造膜性が不十分となることがある。より好ましくは８０モル％以上である。
上記のように酢酸ビニル単位のケン化によってビニルアルコール単位へ変換するが、現状、ビニルアルコールの重合によってポリビニルアルコールを直接製造することが出来ないためである。
【００１７】
ＰＳＳ−ＰＶＡブロック共重合体とその製造法は公知である。例えば、国際公開第２０１５／０３００８４号、特開２０１６−２８１２５号公報、特開昭５９−１８９１１１号公報、特開平３−１７４４０７号公報、寺田ら、「ポリビニルアルコールを一成分とするブロック共重合体の合成とその性質」、高分子論文集、1992年、49巻、11号、885-891頁が挙げられる。
本発明で用いるＰＳＳ−ＰＶＡブロック共重合体もこれらの方法により製造できる。例えば、国際公開第２０１５／０３００８４号では、ＰＳＳセグメントとポリエン構造を有するＰＶＡセグメントからなるブロック共重合体をイオン交換膜として利用するものである。脱水ポリエン構造の導入によって、従来のイオン交換膜の課題であった高含水率の低減を達成している。また、脱水ポリエン構造を有するＰＳＳ−ＰＶＡブロック共重合体の利用可能性として導電性高分子材料が挙げられているが、具体的な記載はない。
【００１８】
まず末端にメルカプト基を有するＰＶＡ（以下、ＰＶＡ−ＳＨと言う）を合成し、ＰＶＡ−ＳＨ（連鎖移動剤として作用）及び酸化剤の存在下、スチレンスルホン酸（塩）単独、又は、スチレンスルホン酸（塩）とラジカル共重合可能なモノマー及びスチレンスルホン酸（塩）を、ラジカル重合する方法である。
【００１９】
まずＰＶＡ−ＳＨの製造法について説明する。
チオール酢酸、チオールプロピオン酸、チオール酪酸などのチオール酸の存在下で、酢酸ビニルなどのビニルエステル類又は酢酸ビニルなどのビニルエステル類及び酢酸ビニルなどのビニルエステル類とラジカル共重合可能なモノマーをラジカル重合することにより、片末端にチオエステル基を有するポリビニルエステル系重合体（以下、チオエステル末端ＰＶＡｃと言う）を製造し、この重合体をケン化してＰＶＡ−ＳＨを製造することができる。
この際、チオール酸は連鎖移動反応性が高いため、ＰＶＡｃ末端へのチオエステル導入率を高めるために、重合初期に重合系内へチオール酸を一括添加するよりも逐次添加するのが好ましい。
重合様式としては、塊状重合、溶液重合、乳化重合、分散重合など何れの方法でも行うことができるが、重合体の回収と純度を考慮すると溶液重合が好ましい。
重合溶媒としては、モノマー及び重合体を溶解するものであれば特に制限はないが、メタノール、エタノール、アセトン、テトラヒドロフランなどの親水性溶媒が挙げられる。
重合開始剤としては、過酸化ベンゾイル、過酸化水素、ｔ−ブチルハイドロパーオキサイドなどの過酸化物、２，２’−アゾビス（２，４−ジメチルバレロニトリル）、２，２’−アゾビス（２−メチルプロピオニトリル）、２，２’−アゾビス（２−メチルブチロニトリル）などのアゾ化合物を用いることができる。
【００２０】
ＰＶＡ−ＳＨの数平均分子量は５，０００〜１００，０００の範囲であれば良いが、導電性ポリマー水性分散液の十分なコロイド安定性と造膜性を得るためには１０，０００以上がより好ましく、ＰＶＡ−ＰＳＳ中のＰＳＳ含量と導電性ポリマー水性分散液の粘度を考慮すれば８０，０００以下がより好ましい。
例えば、チオエステル末端ポリ酢酸ビニルから、数平均分子量５，０００から１００，０００のメルカプト末端完全ケン化ポリビニルアルコールを製造する場合、両者の繰り返し単位の分子量比から、好ましいケン化前の数平均分子量は９，８００から１９５，０００（重合度で表現すれば１１３から２，２７０）となる。
なお、チオエステル末端ポリ酢酸ビニルの繰り返し単位は８６．０９ｇ／モル、メルカプト末端完全ケン化ポリビニルアルコールの繰り返し単位は、４４．０５ｇ／モルである。
またポリマーの分子量を示す数平均分子量や重量平均分子量は、後記する実施例に記載のように、ゲル浸透クロマトグラフィー（以下、ＧＰＣと略記することがある）による測定することでよく、これと同等の方法によって測定してもよい。
【００２１】
チオエステル末端ＰＶＡのケン化は、メタノールなどのアルコール溶媒中、常温〜７０℃で行われ、反応時間は通常５〜２０時間である。
ケン化触媒としては水酸化ナトリウム、水酸化カリウム、アルカリ金属アルコキシドなどのアルカリ性触媒が使用される。
【００２２】
また、上記したＰＶＡ−ＳＨは、可逆的付加開裂移動（ＲＡＦＴ）重合法によっても製造することができる。ＲＡＦＴ重合法とは、ジチオエステル、ザンテート、ジチオカーバメート、トリチオカーボネートなどのＲＡＦＴ剤を連鎖移動剤として用いた重合法であり、リビングラジカル重合技術の一つとして広く知られている。例えば、稲継崇宏ら、「ＭＡＤＩＸ−ザンテートの交換反応を用いた高分子設計」、高分子論文集、2007年、64巻、12号、863-882頁、森秀晴ら、「ＲＡＦＴ重合による機能性高分子の精密合成」、高分子論文集、2007年、64巻、10号、655-664頁）が挙げられれる。
【００２３】
ＲＡＦＴ剤の存在下で、酢酸ビニルなどのビニルエステル類又は酢酸ビニルなどのビニルエステル類及び酢酸ビニルなどのビニルエステル類とラジカル共重合可能なモノマーをラジカル重合することにより、ポリマー末端にＲＡＦＴ剤残基を有するポリビニルエステル系重合体（以下、ＲＡＦＴ末端ＰＶＡｃと言う）を製造し、この重合体をケン化してＰＶＡ−ＳＨを製造することができる。
ここで多官能性のＲＡＦＴ剤を使用すれば、多官能のＲＡＦＴ末端ＰＶＡｃを得ることもできる。
ＲＡＦＴ重合法のメリットはＰＶＡ−ＳＨの分子量分布を狭くできる点、及びブロック共重合体を製造できる点にある。ＲＡＦＴ重合法は基本的に上記したチオエステル末端ＰＶＡｃの製造条件と同じである。即ち、上記した重合様式、重合溶媒及び重合開始剤を適用できる。また、ＲＡＦＴ末端ＰＶＡｃのケン化条件は、上記したチオエステル末端ＰＶＡｃのケン化条件と同様である。
【００２４】
次にＰＶＡ−ＰＳＳの製造方法について説明する。
上記で得たＰＶＡ−ＳＨの溶液に、スチレンスルホン酸（塩）単独、又は、スチレンスルホン酸（塩）と共重合可能なモノマー及びスチレンスルホン酸（塩）を溶解し、凍結脱気や不活性ガスのバブリング等により十分脱酸素した後、酸化剤、過酸化物、アゾ化合物などのラジカル重合開始剤を添加して重合すれば良い。
【００２５】
重合溶媒としては、ＰＶＡ−ＳＨ及びスチレンスルホン酸（塩）などのモノマーを溶解するものであれば特に制限はないが、水、水−アルコール混合溶媒、水−アセトン混合溶媒、水−テトラヒドロフラン混合溶媒、ジメチルスルホキシド、ジメチルホルムアミドなどが例示される。
【００２６】
ラジカル重合開始剤としては、重合溶液に溶解するものであれば特に制限はない。例えば、臭素酸カリウムなどの酸化剤、ｔ−ブチルハイドロパーオキサイド、過酸化水素、過硫酸カリウム、過硫酸ナトリウム、過硫酸アンモニウムなどの過酸化物、４，４’−アゾビス（４−シアノバレリックアシッド）、２，２’−アゾビス｛２−メチル−Ｎ−［１，１’−ビス（ヒドロキシメチル）−２−ヒドロキシエチル］プロピオンアミド｝、２，２’−アゾビス｛２−（２−イミダゾリン−２−イル）プロパン］ジハイドロクロライド、２，２’−アゾビス｛２−（２−イミダゾリン−２−イル）プロパン］ジサルフェートジハイドレート、２，２’−アゾビス｛２−［１−（２−ヒドロキシエチル）−２−イミダゾリン−２−イル）プロパン］｝ジハイドロクロライド、２，２’−アゾビス（１−イミノ−１−ピロリジノ−２−メチルプロパン）ジハイドロクロライド、２，２’−アゾビス（２−メチルプロピオンアミジン）ジハイドロクロライド、２，２’−アゾビス［Ｎ−（２−カルボキシエチル）−２−メチルプロピオンアミジン］テトラハイドレート、１，１’−アゾビス（１−アセトキシ−１−フェニルメタン）、４，４’−ジアゼンジイルビス（４−シアノペンタン酸）・α−ヒドロ−ω−ヒドロキシポリ（オキシエチレン）などのアゾ開始剤が例示される。
【００２７】
重合温度は常温〜９５℃で行われ、重合時間は通常２〜３０時間である。
ＰＳＳセグメントのＧＰＣで求められる数平均分子量は５，０００〜１００，０００であるが、導電性ポリマー水性分散液のコロイド安定性、造膜性、及び塗膜の導電性を考慮すると、１０，０００以上が好ましく、分散液の粘度を考慮すると８０，０００以下が好ましい。
上記ＰＶＡ−ＰＳＳブロック共重合体の組成、即ち、ビニルアルコール系ポリマーセグメントとスチレンスルホン酸系ポリマーセグメントの重量比は１０／９０から９０／１０の範囲とするとよい。ＰＶＡセグメントの含量が１０ｗｔ％よりも少ない場合はＰＶＡセグメントによる余剰スルホン酸の低減効果が十分発現されないことがある。さらにＰＶＡセグメントの含量が９０ｗｔ％よりも多い場合は導電性ポリマーの重合性（重合度やドープ率）が低下することがあるため、重量比は３０／７０から７０／３０の範囲が好ましい。
【００２８】
上記で得られたＰＶＡ−ＰＳＳは多くの不純物を含むため、イオン交換樹脂や限外濾過膜等を用いて、重合開始剤やモノマー残渣、及びスチレンスルホン酸（塩）に含まれる金属カチオンや不純物を除去するとよい。
また、ＰＶＡ−ＰＳＳの前駆体であるＰＶＡｃ−ＰＳＳブロック共重合体の製造法としては、上記以外に、酢酸ビニル系モノマーを重合後、スチレンスルホン酸系モノマーを重合する、所謂、リビング重合法もある。
本発明において使用されるＰＶＡ−ＰＳＳブロック共重合体のＰＶＡセグメントは、導電性ポリマー水性分散液のコロイド安定性や造膜性を付与する役割を有するため、脱水ビニレン構造はないことが好ましい。
【００２９】
次に、本発明の導電性ポリマー水性分散液の製造方法について説明する。
先ず、導電性ポリマーとしてポリチオフェン類、ポリピロール類、ポリアニリン類、ポリフェニレンビニレン類、ポリフェニレン類などを用いた導電性ポリマー水性分散液の製造方法について説明する。
これらの製造方法については特に限定されるものではなく、公知の方法が適用できる。例えば、特開平７−９００６０号公報、特開２００４−５９６６６号公報、特開２０１０−４０７７０号公報、特開２０１１−１０２３７６号公報などの特許文献や、ポリマー  2011年、52巻、1375-1384頁、ポリマーレヴューズ  2010年、50巻、340-384頁などが挙げられる。
【００３０】
本発明の導電性ポリマー水性分散液の製造方法としては、分散剤兼ドーパントとして本発明のＰＶＡ−ＰＳＳを含む水性溶媒中に導電性ポリマーのモノマーを乳化分散させ、酸化剤を添加して酸化重合することにより、導電性ポリマーのナノ粒子が水性媒体中に分散安定化した、導電性ポリマー水性分散液（水性コロイドとも言う）を製造する方法を挙げることができる。この際、モノマーの乳化を促進するためにＰＳＳやドデシルベンゼンスルホン酸など従来のスルホン酸化合物を補助的に併用しても良い。
【００３１】
上記した導電性ポリマーのモノマーとしては、チオフェン、３，４−エチレンジオキシチオフェン、３−アルキルチオフェン、３−アルコキシチオフェン等のチオフェン類、ピロール、３−アルキルピロール、３，４−ジアルキルピロール、３−アルコキシピロール、３，４−ジアルコキシピロール等のピロール類、アニリン、２−アルキルアニリン、２−アルコキシアニリン等のアニリン類、フェニレンビニレン類等が挙げられる。
上記の水性溶媒（水性媒体）としては、精製水などの水で良いが、水と水溶性溶媒とを混合した混合溶媒でも良い。
水溶性溶媒としては、アセトン、メタノール、エタノール、プロパノール、ブタノール、エトキシエタノール、メトキシエタノール、グリセリン、プロピレングリコール、エチレングリコール、ブタンジオール、酢酸、プロピオン酸、Ｎ，Ｎ−ジメチルホルムアミド、ジメチルスルホキシド、アセトニトリルなどが挙げられる。
【００３２】
上記したＰＶＡ−ＰＳＳの使用量は、上記導電性ポリマーを与えるモノマー１００重量部に対して、５０重量部から３，０００重量部である。導電性ポリマー水性分散液のコロイド安定性や粒径を考慮すると、１００重量部以上が好ましく、導電性ポリマー塗膜の導電性を考慮すると５００重量部以下がより好ましい。
【００３３】
用いられる酸化剤としては、過硫酸、過硫酸カリウム、過硫酸アンモニウム、過硫酸ナトリウムなどの過硫酸類、ベンゼンスルホン酸鉄(III)、ｐ−トルエンスルホン酸鉄(III)、ドデシルベンゼンスルホン酸鉄どの有機酸鉄(III)、塩化鉄(III)、硝酸鉄(III)、硫酸鉄(III)、硫酸鉄アンモニウム(III)、過塩素酸鉄(III)、テトラフルオロホウ酸鉄(III)などの無機酸鉄(III)、酸素などが挙げられる。
上記した酸化剤の使用量は、上記導電性ポリマーを与えるモノマー１モル当たり、１当量〜１０当量である。重合速度を考慮すると２当量以上が好ましく、導電性ポリマー塗膜の導電性を考慮すると５当量以下がより好ましい。
【００３４】
上記した水性媒体中のＰＶＡ−ＰＳＳ及び導電性ポリマーを与えるモノマーの濃度は、両者の合計として０．１重量％〜２０重量％であり、導電性ポリマー水性分散液のコロイド安定性、粘度、重合速度、及び導電性ポリマー塗膜の導電性を考慮すると、０．５重量％〜１０重量％がより好ましい。
上記酸化重合の温度は０℃〜１００℃であり、副反応を抑制する観点から、０℃〜３０℃がより好ましい。重合時間は、使用する酸化剤の種類と量、重合温度、ｐＨに依存するが、通常は１０時間〜７２時間である。
【００３５】
上記酸化重合において、ＰＶＡ−ＰＳＳ、導電性ポリマーを与えるモノマー、及び酸化剤は、重合開始時に一括して反応器に仕込んでも良いが、各薬剤を分割又は連続添加しても良い。また、導電性ポリマー水性分散液のコロイド安定性を高めたり、導電性ポリマーの粒子径を小さくするために、超音波照射しながら酸化重合しても良い。
【００３６】
本発明の導電性ポリマー水性分散液として、例えば、ポリ（３，４−エチレンジオキシチオフェン）（以下、ＰＥＤＯＴという）とＰＶＡ−ＰＳＳを含む水性分散液の製造について詳しく説明する。
まず、ＰＶＡ−ＰＳＳの水性溶液を反応器に仕込み、３，４−エチレンジオキシチオフェンを添加して０℃〜３０℃で撹拌、乳化する。この際、超音波照射やドデシルベンゼンスルホン酸などの界面活性剤を添加することにより、乳化を促進しても良い。
ＰＶＡ−ＰＳＳの使用量は、３，４−エチレンジオキシチオフェン１００重量部に対して５０重量部〜３，０００重量部である。ここへ、３，４−エチレンジオキシチオフェンに対して１当量〜１０当量の過硫酸アンモニウム等の酸化剤を添加し、０℃〜３０℃で１０時間〜７２時間、酸化重合する。
酸化重合した後、カチオン交換樹脂、アニオン交換樹脂、キレート樹脂、限外濾過、及び／又は透析などの方法により、金属カチオン、アンモニウムカチオン、硫酸アニオン、ハロゲンアニオン等の不要なカチオン、アニオン不純物を除去し、精製する。
【００３７】
上記ＰＥＤＯＴ水性分散液の製造において、通常、３，４−エチレンジオキシチオフェンに対するＰＶＡ−ＰＳＳの添加量が多いほど、導電性ポリマーの粒子径は小さくなる。例えば、平均粒径１０ｎｍ〜３０ｎｍなど、ナノレベルの分散液を得ることも可能であり、多孔質基材への浸透性が向上するなどのメリットがある。勿論、ＰＶＡ−ＰＳＳの添加量だけでなく、ＰＶＡ−ＰＳＳの組成や分子量によって導電性ポリマーの粒子径や塗膜物性は変化する。一方、ＰＶＡ−ＰＳＳの使用量が不足すると、導電性ポリマーの重合度が伸びない、コロイド安定性が低下する、及び粒径が増大するなどの結果、導電性ポリマー塗膜の緻密性が低下し、導電性が低下する場合がある。よって、ＰＶＡ−ＰＳＳの使用量は１００〜５００重合部が好ましい。
【００３８】
さらに、本発明のＰＶＡ−ＰＳＳは分散剤兼ドーパントとして機能するが、他のドーパントを併用しても良く、例えば、メタンスルホン酸、ベンゼンスルホン酸、パラトルエンスルホン酸、ナフタレンスルホン酸、２−ナフタレンスルホン酸、１０−カンファースルホン酸、４−ヒドロキシベンゼンスルホン酸、ニトロベンゼンスルホン酸、樟脳スルホン酸、２−アントラキノンスルホン酸、１，５−アントラキノンジスルホン酸、２，６−アントラキノンジスルホン酸、ポリ（２−アクリルアミド−２−プロパンスルホン酸）、リグニンスルホン酸、フェノールスルホン酸ノボラック樹脂、スルホン化ポリエステル、ポリビニルスルホン酸、ポリイソプレンスルホン酸、ポリメタリルオキシベンゼンスルホン酸、ビス（トリフルオロメタンスルホニル）イミド酸、ビス（パーフルオロアルカンスルホニル）イミド、ポリアクリル酸メタンスルホン酸、などのスルホン酸化合物、ポリアクリル酸、ポリメタクリル酸、ポリアスパラギン酸、ポリマレイン酸、ポリビニル安息香酸、酢酸、マレイン酸、カルボキシフェノール、フタル酸アルデヒド、カルボキシフェノール、カルボキシクレゾール、カルボキシナフタレン、ジカルボキシナフタレン等のカルボン酸化合物、ポリリン酸などが挙げられる。
【００３９】
上記で製造された導電性ポリマー水性分散液に、導電性ポリマー鎖の再配列を促進させて導電率を向上させるため、二次ドーパントとして、ジメチルスルホキシド、エチレングリコール、ジエチレングリコール、グリセリン、γ−ブチロラクトン、スルホラン、Ｎ−メチルピロリドン、ジメチルスルホン、及びエリスリトール、ペンタエリスリトール、ソルビトールなどの糖アルコールを添加しても良い。
上記で製造された導電性ポリマー水性分散液に、導電性ポリマー塗膜の各種基材への密着性や力学物性を向上させる目的で、他のポリマーの水溶液や分散液を添加しても良い。例えば、ポリエステル樹脂、アクリル樹脂、ポリウレタン樹脂、セルロース樹脂、ブチラール樹脂、ポリアミド樹脂、ポリイミド樹脂、ポリスチレン樹脂、ポリエーテル樹脂、ゼラチン、カゼイン、デンプン、アラビアゴム、ポリ（ビニルアルコール）、ポリ（ビニルピロリドン）、セルロース類、ポリアルキレングリコールなどが挙げられる。
塗工機などの腐食、基材への悪影響が懸念される場合には、上記で製造された導電性ポリマー水性分散液に、アンモニア、アミン、水酸化ナトリウム、水酸化カリウム、炭酸ナトリウム、炭酸カリウム、水酸化リチウム、燐酸ナトリウム、酸化カルシウム、水酸化カルシウム、酸化マグネシウム、水酸化マグネシウムなどのｐＨ調整剤を添加しても良い。但し、アルカリの添加によってＰＶＡ−ＰＳＳなどのドーピング剤の脱ドープが起こるため、一般に導電性ポリマー塗膜の導電性は低下する。
【００４０】
次に、上記した導電性ポリマー水性分散液を用いた導電性ポリマー塗膜及びその製造方法について説明する。
本発明の導電性ポリマー塗膜は、基材上に、上記の導電性ポリマー水性分散液又は、導電性ポリマー水性分散液と添加剤との組成物が塗布され、乾燥してなる、導電性ポリマー塗膜である。また本発明の導電性ポリマー塗膜の製造方法は、基材上に、上記の導電性ポリマー水性分散液又は、導電性ポリマー水性分散液と添加剤との組成物を塗布し、乾燥する、導電性ポリマー塗膜の製造方法である。
【００４１】
各種基材に導電性ポリマー水性分散液を塗布する方法としては、スピンコート、ロールコート、スプレーコート、バーコート、スクリーン印刷、グラビア印刷、インクジェット印刷など特に限定されるものではない。その後、常圧又は減圧下、２０℃〜２００℃で３秒〜１週間乾燥して溶媒を除去すれば良い。
【００４２】
本発明の導電性ポリマー塗膜の製造に用いられる導電性ポリマー水性分散液は、単独または、各種の添加剤を添加した組成物として、各種基材上に塗布し、塗布されたものを乾燥することで得られる。
添加する添加剤としては、分散液の性状を安定化するための安定化剤、酸化防止剤、防腐剤など、各種用途に応じた添加剤を加えた組成物として用いることができる。
【００４３】
本発明の導電性ポリマー塗膜は、耐湿性や耐腐食性に悪影響を及ぼす余剰のスルホン酸が低減されており、帯電防止コーティング、固体電解コンデンサ電極、電磁波シールド材、アクチュエーター、エネルギーハーベスティング（発電）材料のほか、リチウム二次電池、ナトリウム二次電池、有機薄膜太陽電池、色素増感太陽電池、有機ＥＬディスプレイ、電子ペーパー、タッチパネルなどの部材、ＩＴＯ（インジウムスズオキサイド）透明電極の代替として期待できる。
【実施例】
【００４４】
以下の実施例により、本発明をさらに具体的に説明するが、本発明はこれらの実施例により何らの制限を受けるものではない。
【００４５】
分析は以下により行った。
（１）プロトン核磁気共鳴スペクトル測定
ブルカー・バイオスピン株式会社製DRX-500を用いてスペクトルを測定し、共重合体組成の算出及びRAFT剤の同定を行った。PVA-PSSブロック共重合体の組成比は、PSSセグメントの芳香環（4プロトン）に対応する7.43ppmと6.52ppmの積分値(a)と、PVAセグメントのメチンプロトン（1プロトン）に対応する3.91ppmの積分値(b)から、下式より算出した。
PSS含量（モル%）＝100×（a/4）/（a/4+b）
PVA含量（モル%）＝100×b/（a/4+b）
【００４６】
（２）ゲル浸透クロマトグラフィー（GPC）測定（DMF系）
チオエステル末端PVAc及びRAFT末端PVAcの分子量は、東ソー株式会社製HLC-8320を用いて以下の条件で測定した。
カラム：TSKガードカラムSuper AW-H/TSK Super AW-5000/TSK Super AW-3000
溶離液：Ｎ，Ｎ’−ジメチルホルムアミド（10mM臭化リチウム含有）
試料濃度：上記溶離液に溶解して0.05〜0.1wt％に調製
流速・注入量・カラム温度：0.5ml/min、注入量10μl、カラム温度40℃
検出器：示差屈折率（RI）
検量線：標準ポリエチレンオキサイド（東ソー株式会社製）を用いて、ピークトップ分子量と溶出時間から作成した。
【００４７】
（３）ゲル浸透クロマトグラフィー（GPC）測定（HEIP系）
PVA-SHの分子量は、東ソー株式会社製HLC-8320を用いて以下の条件で測定した。
カラム：TSKガードカラムHHR-H(S)/TSK gel HHR-H(S)/TSK gel HHR-M
溶離液：ヘキサフルオロイソプロパノール（20mMトリフルオロ酢酸含有）
試料濃度：0.1wt％
流速・注入量・カラム温度：0.2ml/min、注入量10μl、カラム温度40℃
検出器：RI検出器
検量線：標準ポリメチルメタクリレート（シグマアルドリッチ社製）を用いて、ピークトップ分子量と溶出時間から作成した。
【００４８】
（４）ゲル浸透クロマトグラフィー（GPC）測定（水系）
PVA-PSSブロック共重合体の分子量は、東ソー株式会社製HLC-8320を用いて以下の条件で測定した。
カラム：TSKガードカラムSuper AW-H/TSK Super AW-6000/TSK Super AW-3000/TSK Super AW-2500
溶離液：硫酸ナトリウム水溶液（0.05mol/L）/アセトニトリル＝65/35体積比
試料濃度：上記溶離液に溶解して0.05〜0.1wt％に調製
流速・注入量・カラム温度：0.6ml/min、注入量10μl、カラム温度40℃
検出器：UV検出器（波長230nm）及びRI検出器
検量線：標準ポリスチレンスルホン酸ナトリウム（創和科学製）を用いて、ピークトップ分子量と溶出時間から作成した。
【００４９】
（５）ケン化度の測定
ＪＩＳ  Ｋ６７２６−１９９４に準拠して測定した。
（６）透析によるポリマーの精製
スペクトラムラボラトリーズ社製の透析チューブ（Spectra/Por6、分画分子量1000）を用い、純水中で一晩攪拌することにより透析を行った。
（７）限外濾過による導電性ポリマー水性分散液の精製
アドバンテック株式会社製のウルトラフィルターQ0100（分画分子量10,000）を用いた。
（８）導電性ポリマー水性分散液の超音波処理
株式会社エス・エヌ・テー社製の超音波ホモジナイザーUH-150を使用した。
（９）導電性ポリマー水性分散液の粒径測定
日機装株式会社製のナノトラックUPA-UT151を用いた。
（１０）導電性ポリマーフィルム（自立膜）の作製
導電性ポリマー水性分散液を半径2.5cmのテフロン(登録商標)シャーレに展開し、60℃で6時間、150℃で1時間加熱した後、150℃で1時間真空乾燥して自立膜を得た。
（１１）導電性ポリマーフィルム（自立膜）の膜厚測定
株式会社ミツトヨ製のデジタルマイクロメーターMDC-25PJを用いた。
（１２）導電性ポリマーフィルム（自立膜）導電率の測定
三菱化学株式会社製の低抵抗率計ロレスタGXを用い、四探針法により測定した。
（１３）導電性ポリマーフィルム（自立膜）の吸湿性測定
上記真空乾燥フィルムをエスペック株式会社製の環境試験機SH-241内（温度40℃、相対湿度80％）で6時間保持した後のフィルムの重量増加率から吸湿性を評価した。
【００５０】
（１４）導電性ポリマー塗膜の碁盤目試験
導電性ポリマー水性分散液をガラス板状にスピンコートし、60℃で6時間、150℃で1時間加熱した後、150℃で1時間真空乾燥した。クロスカットガイドを用いて格子パターン（25マス）を作製後、セロハンテープを貼り、指で十分に圧着した。5分以内にテープを引き剥がし、塗膜の状態を観察することによって水浸漬前の密着性を評価した。
また、上記格子パターンを形成した試験片を40℃の水道水に6時間浸漬後、常温で一晩風乾し、上記と同様にセロハンテープによる剥離状態を観察することによって、水浸漬後の密着性を評価した。
【００５１】
＜使用試薬等＞
実施例に記載の化合物は下記を使用したが、本発明はこれらの実施例により何らの制限を受けるものではない。
NaSS（パラスチレンスルホン酸ナトリウム）：純度88.9％、東ソー・ファインケム株式会社製
VAc（酢酸ビニル）：純度98％、富士フイルム和光純薬株式会社製
EDOT（3,4-エチレンジオキシチオフェン）：純度97%、富士フイルム和光純薬株式会社製
チオ酢酸：純度97%、富士フイルム和光純薬株式会社製
シアノメチルN-メチル-N-フェニルジチオカーバメート：富士フイルム和光純薬株式会社製
AIBN〔2,2’-アゾビス（イソブチロニトリル）〕：富士フイルム和光純薬株式会社製
VA-086〔2,2’-アゾビス（2-メチル-N-（2-ヒドロキシエチル）プロピオンアミド〕：富士フイルム和光純薬株式会社製
臭素酸カリウム：純度99%、富士フイルム和光純薬株式会社製
過硫酸ナトリウム：純度97%、富士フイルム和光純薬株式会社製
硫酸鉄（III）n水和物：純分60%、富士フイルム和光純薬株式会社製
カチオン交換樹脂：Lewatite MonoPlus100 sodium（アルドリッチ社製、登録商標）を1N塩酸で再生後、水洗したもの
アニオン交換樹脂：Lewatite MP-62 free base（アルドリッチ社製、登録商標）
PS-5（ポリスチレンスルホン酸ナトリウム）：分子量8.5万、東ソー・ファインケム株式会社製
【００５２】
合成例１：ＰＶＡ−ＰＳＳ(１)の合成
＜ＰＶＡ−ＳＨ（１）の合成＞
ガラス反応器に酢酸ビニル２４．６ｇ（２８０ｍｍｏｌ）、チオ酢酸８.０ｍｇ（０.１００ｍｍｏｌ）を含むメタノール４ｍＬを採取し、アルゴンでバブリングすることにより脱気した。この溶液をアルゴン雰囲気下で６５℃まで昇温し、２，２’ −アゾビス（イソブチロニトリル）４４．０ｍｇ（０.２６８ｍｍｏｌ）のメタノール（４ｍＬ）溶液を加えた後、チオ酢酸９４.０ｍｇ（１.１６ｍｍｏｌ）のメタノール（２ｍＬ）溶液を４時間かけて滴下しながら、６５℃で３時間加熱撹拌した。反応溶液の１Ｈ−ＮＭＲスペクトルより算出したモノマー転化率は４０．８％であった。減圧下でメタノールとともに未反応モノマーを留去し、再度メタノールを加え留去する操作を繰り返した後、乾固し粘稠固形物を得た。数平均分子量（以下、Ｍｎと略記する）２２，７００、重量平均分子量（以下、Ｍｗと略記する）は５２，６００であった。
ガラス反応器に上記粘稠固形物８．８３ｇ、メタノール１２ｍＬ、水酸化ナトリウム３２７．０ｍｇ（７.９３ｍｍｏｌ）のメタノール（５ｍＬ）溶液を採取し、アルゴン雰囲気下、４０℃で２０時間加熱撹拌した。反応後、生成した沈殿をろ過し、メタノールで洗浄することにより、無色固体のＰＶＡ−ＳＨ（１）４.４２ｇ（収率：８７．３％）を得た。ケン化度は９８．１モル％、Ｍｎは１１，６００、Ｍｗは２６，９００であった。
【００５３】
＜ＰＶＡ−ＰＳＳ（１）の合成＞
ガラス反応器に４−スチレンスルホン酸２.３４ｇ（１０．０９ｍｍｏｌ）、上記ＰＶＡ−ＳＨ（１）２.００ｇ（モノマーユニット換算で４５．４ｍｍｏｌ） 及び水２１ｍＬを採取し、９０℃で加熱しながら溶解し、アルゴンでバブリングすることにより脱気した。アルゴン置換後、この水溶液に２，２’−アゾビス［２−メチル−Ｎ−（２−ヒドロキシエチル）プロピオンアミド］３５．０ｍｇ（０.１２１ｍｍｏｌ）の水溶液１ｍｌを１時間かけて滴下し、そのまま９０℃で１４時間加熱撹拌した。反応溶液の１Ｈ−ＮＭＲスペクトルより算出したモノマー転化率は１００％であった（モノマーの残存は見られなかった）。この重合溶液を室温まで戻し、カチオン交換樹脂５０ｇを加え、６時間撹拌し、ろ別した。ろ液にアニオン交換樹脂２０ｇを加え、２時間撹拌した。アニオン交換樹脂をろ別した後、ろ液を濃縮することによりＰＶＡ−ＰＳＳ（１）の水溶液（固形分６．２３ｗｔ％）を５７.９ｇ得た。１Ｈ−ＮＭＲスペクトルにおける積分値からスチレンスルホン酸単位／ビニルアルコール単位のモル比＝１８／８２（重量換算では５１／４９）であった。Ｍｎは３１，１００、Ｍｗは７７，５００であった。上記ＰＶＡ−ＳＨとの分子量差から、ＰＳＳセグメントのＭｎは１９，５００と推算した。
【００５４】
合成例２：ＰＶＡ−ＰＳＳ（２）の合成
＜ＰＶＡ−ＳＨ（２）の合成＞
ガラス反応器に酢酸ビニル２４．６ｇ（２８０ｍｍｏｌ）、チオ酢酸５.００ｍｇ（０.０６２４ｍｍｏｌ）を含むメタノール４ｍＬを採取し、アルゴンでバブリングすることにより脱気した。この溶液をアルゴン雰囲気下で６５℃まで昇温し、２，２’−アゾビス（イソブチロニトリル）４４．０ｍｇ（０.２６８ｍｍｏｌ）のメタノール（４ｍＬ）溶液を加えた後、チオ酢酸４７.０ｍｇ（０.５８７ｍｍｏｌ）のメタノール（２ｍＬ）溶液を４時間かけて滴下しながら、６５℃で３時間加熱撹拌した。反応溶液の１Ｈ−ＮＭＲスペクトルより算出したモノマー転化率は６３．９％であった。減圧下でメタノールとともに未反応モノマーを留去し、再度メタノールを加え留去する操作を繰り返した後、乾固し粘稠固形物を得た。Ｍｎは４６，３００、Ｍｗは１１７，４００であった。
ガラス反応器に上記粘稠固形物１３．８３ｇ、メタノール３５ｍＬ、水酸化ナトリウム３６８ｍｇ（８.９３ｍｍｏｌ）のメタノール（５ｍＬ）溶液を加え、アルゴン雰囲気下、４０℃で２０時間加熱撹拌した。反応後、生成した沈殿をろ過し、メタノールで洗浄することにより、無色固体のポリビニルアルコール６.５２ｇ（収率：８２．８％）を得た。ケン化度は９８．０モル％、Ｍｎは２３，７００、Ｍｗは６０，０００であった。
【００５５】
＜ＰＶＡ−ＰＳＳ（２）の合成＞
ガラス反応器に４−スチレンスルホン酸２.３４ｇ（１０．０９ｍｍｏｌ）、上記ＰＶＡ−ＳＨ（２）２.０１ｇ（モノマーユニット換算で４５．６ｍｍｏｌ）及び水２１ｍｌを採取し、９０℃で加熱しながら溶解し、アルゴンでバブリングすることにより脱気した。アルゴン置換後、この水溶液に２，２’−アゾビス［２−メチル−Ｎ−（２−ヒドロキシエチル）プロピオンアミド］３３．０ｍｇ（０.１１４ｍｍｏｌ）の水溶液１ｍｌを１時間かけて滴下し、そのまま９０℃で１５時間加熱撹拌した。反応溶液の１Ｈ−ＮＭＲスペクトルより算出したモノマー転化率は８４．８％であった。この重合溶液を室温まで戻し、カチオン交換樹脂５０ｇを加えて６時間撹拌した後、カチオン交換樹脂をろ別した。ろ液にアニオン交換樹脂２０ｇを加えて２時間撹拌した後、アニオン交換樹脂をろ別した。ろ液を水中で一晩透析することにより残存モノマーを除去した。透析後、濃縮することによりＰＶＡ−ＰＳＳ（２）の水溶液（固形分３．８６ｗｔ％）を７９．４ｇ得た。１Ｈ−ＮＭＲスペクトルにおける積分値からスチレンスルホン酸単位／ビニルアルコール単位のモル比＝１６／８４（重量換算では４７／５４）であった。ＧＰＣ測定の結果、Ｍｎは７１，３００、Ｍｗは１７１，０００であった。上記ＰＶＡ−ＳＨとの分子量差から、ＰＳＳセグメントのＭｎは４７，６００と推算した。
【００５６】
合成例３：Ｏ-エチル−Ｓ−シアノメチルキサンテートの合成
ガラス反応器にアルゴン雰囲気下、ブロモアセトニトリル２．７０ｍｌ（３９．８ｍｍｏｌ）、エチルキサントゲン酸カリウム６．４１ｇ（４０．０ｍｍｏｌ）、エタノール５０ｍｌを採取し、室温で１５時間攪拌しながら反応した。反応後、水を加え、ジエチルエーテルで目的物を抽出した。エーテル層を硫酸マグネシウムで脱水し、濃縮した後、減圧蒸留（１２０℃、１ｋＰａ）することにより、黄色液体のＯ-エチル−Ｓ−シアノメチルキサンテートを４．１５ｇ得た（収率７０．８％）。
【００５７】
合成例４：ＰＶＡ−ＰＳＳ（３）の合成
＜ＰＶＡ−ＳＨ（３）の合成＞
ガラス反応器に酢酸ビニル８．７５ｇ（９９．６ｍｍｏｌ）、２，２’−アゾビス（イソブチロニトリル）１７．２ｍｇ（０．１０５ｍｍｏｌ）及び合成例３で得たＯ-エチル−Ｓ−シアノメチルキサンテート１６５．０ｍｇ（０．９９３ｍｍｏｌ）を採取し、アルゴンでバブリングすることにより脱気した。この混合溶液をアルゴン雰囲気下、６０℃で１２時間加熱攪拌した。重合溶液をクロロホルム１０ｍｌに溶解したのち、ヘキサンへ落として沈殿物を濾別、真空乾燥することにより、無色固体のポリ酢酸ビニル５．７３ｇを得た（収率６６．５％）。ＧＰＣ（ＤＭＦ系）で測定したＭｎは１０，５００、Ｍｗは１４，１００であった。
ガラス反応器に上記ポリ酢酸ビニル５．０６ｇ（モノマーユニットとして５８．７ｍｍｏｌ）、メタノール２０ｍＬ、水酸化ナトリウム１８６ｍｇ（４．５０ｍｍｏｌ）を採取し、アルゴン雰囲気下、４０℃で２４時間加熱撹拌した。反応後、生成した沈殿をろ過し、メタノールで洗浄することにより、無色固体のＰＶＡ−ＳＨ２．５１ｇ（収率：９８．１％）を得た。ケン化度は９８．６モル％、Ｍｎは５，４００、Ｍｗは７，２００であった。
【００５８】
＜ＰＶＡ−ＰＳＳ（３）の合成＞
ガラス反応器に４−スチレンスルホン酸ナトリウム８．２５ｇ（３５．５７ｍｍｏｌ）、上記ＰＶＡ−ＳＨ（３）８８１ｍｇ（モノマーユニット換算で２０．０ｍｍｏｌ）、及び水４０ｍｌを採取して溶解後、アルゴンでバブリングすることにより脱気した。この水溶液に２，２’−アゾビス［２−メチル−Ｎ−（２−ヒドロキシエチル）プロピオンアミド］３５．０ｍｇ（０.１２１ｍｍｏｌ）の水溶液１ｍｌを１時間かけて滴下し、アルゴン雰囲気下、９０℃で１５時間加熱撹拌した。重合溶液を室温まで戻し、カチオン交換樹脂５０ｇを加えて６時間撹拌した後、濾別した。濾液にアニオン交換樹脂２０ｇを加え、２時間撹拌した後、アニオン交換樹脂を濾別し、濾液を水中で一晩透析することにより残存モノマーを除去した。濾液を濃縮することによりＰＶＡ−ＰＳＳ（３）の水溶液（固形分３．６５ｗｔ％）を１７３ｇ得た。１Ｈ−ＮＭＲスペクトルにおける積分値からスチレンスルホン酸単位／ビニルアルコール単位のモル比＝６４／３６（重量換算では８９／１１）であった。Ｍｎは８５，３００、Ｍｗは２７１，３００であり、上記ＰＶＡ−ＳＨとの分子量差から、ＰＳＳセグメントのＭｎは７９，９００と推算した。
【００５９】
合成例５：ＰＶＡ−ＰＳＳ（４）の合成
＜ＰＶＡ−ＳＨ（４）の合成＞
ガラス反応器に酢酸ビニル８．７５ｇ（９９．６ｍｍｏｌ）、メタノール５ｍｌ、２，２’−アゾビス（イソブチロニトリル）１７．２ｍｇ（０．１０５ｍｍｏｌ）及びシアノメチルN-メチル-N-フェニルジチオカーバメート４０．０ｍｇ（０．１７５ｍｍｏｌ）を採取し、アルゴンでバブリングすることにより脱気した。この混合溶液をアルゴン雰囲気下、６０℃で１２時間加熱攪拌した。重合溶液をクロロホルム１０ｍｌに溶解したのち、ヘキサンへ落として沈殿物を濾別、真空乾燥することにより、無色固体のポリ酢酸ビニル６．１４ｇを得た（収率７０．２％）。ＧＰＣ（ＤＭＦ系）で測定したＭｎは５２，０００、Ｍｗは６２，４００であった。
ガラス反応器に上記ポリ酢酸ビニル５．２２ｇ（モノマーユニットとして６０．６ｍｍｏｌ）、メタノール２０ｍＬ、水酸化ナトリウム１８６ｍｇ（４．５０ｍｍｏｌ）を採取し、アルゴン雰囲気下、４０℃で２４時間加熱撹拌した。反応後、生成した沈殿をろ過し、メタノールで洗浄することにより、無色固体のＰＶＡ−ＳＨ２．６３ｇ（収率：９８．４％）を得た。ケン化度は９８．６モル％、Ｍｎは２６，６００、Ｍｗは３１，９００であった。
【００６０】
＜ＰＶＡ−ＰＳＳ（４）の合成＞
ガラス反応器に４−スチレンスルホン酸ナトリウム４．００ｇ（１７．２５ｍｍｏｌ）、上記ＰＶＡ−ＳＨ（４）２．００ｇ（モノマーユニット換算で４５．４ｍｍｏｌ）、及び水２１ｍｌを採取して溶解後、アルゴンでバブリングすることにより脱気した。この水溶液に２，２’−アゾビス［２−メチル−Ｎ−（２−ヒドロキシエチル）プロピオンアミド］３５．０ｍｇ（０.１２１ｍｍｏｌ）の水溶液１ｍｌを１時間かけて滴下し、アルゴン雰囲気下、９０℃で１５時間加熱撹拌した。重合溶液を室温まで戻し、カチオン交換樹脂５０ｇを加えて６時間撹拌した後、濾別した。濾液にアニオン交換樹脂２０ｇを加え、２時間撹拌した後、アニオン交換樹脂を濾別し、濾液を水中で一晩透析することにより残存モノマーを除去した。濾液を濃縮することによりＰＶＡ−ＰＳＳ（４）の水溶液（固形分３．７８ｗｔ％）１１０ｇを得た。１Ｈ−ＮＭＲスペクトルにおける積分値からスチレンスルホン酸単位／ビニルアルコール単位のモル比＝２７／７３（重量換算では６４／３６）であった。ＧＰＣ測定の結果、Ｍｎは８１，１００、Ｍｗは２５１，０００であった。上記ＰＶＡ−ＳＨとの分子量差から、ＰＳＳセグメントのＭｎは５４，４００と推算した。
【００６１】
合成例６：ＰＶＡ−ＰＳＳ（５）の合成
＜ＰＶＡ−ＳＨ（５）の合成＞
ガラス反応器に酢酸ビニル８．７５ｇ（９９．６ｍｍｏｌ）、メタノール５ｍｌ、２，２’−アゾビス（イソブチロニトリル）１７．２ｍｇ（０．１０５ｍｍｏｌ）及びシアノメチルN-メチル-N-フェニルジチオカーバメート６０．０ｍｇ（０．０．２６２ｍｍｏｌ）を採取し、アルゴンでバブリングすることにより脱気した。この混合溶液をアルゴン雰囲気下、６０℃で１２時間加熱攪拌した。重合溶液をクロロホルム１０ｍｌに溶解したのち、ヘキサンへ落として沈殿物を濾別、真空乾燥することにより、無色固体のポリ酢酸ビニル６．０５ｇを得た（収率６９．１％）。ＧＰＣ（ＤＭＦ系）で測定したＭｎは３６，０００、Ｍｗは４３，２００であった。
ガラス反応器に上記ポリ酢酸ビニル５．１４ｇ（モノマーユニットとして５９．７ｍｍｏｌ）、メタノール２０ｍＬ、水酸化ナトリウム１８６ｍｇ（４．５０ｍｍｏｌ）を採取し、アルゴン雰囲気下、４０℃で２４時間加熱撹拌した。反応後、生成した沈殿をろ過し、メタノールで洗浄することにより、無色固体のＰＶＡ−ＳＨ２．５５ｇ（収率：９７．０％）を得た。ケン化度は９８．４モル％、Ｍｎは１８，４００、Ｍｗは２２，１００であった。
【００６２】
＜ＰＶＡ−ＰＳＳ（５）の合成＞
ガラス反応器に上記ＰＶＡ−ＳＨ（５）２．００ｇ（モノマーユニット換算で４５．４ｍｍｏｌ）と水２３ｍｌを採取して溶解後、希硫酸を加えてｐＨを２．７０に調整した。ここへ４−スチレンスルホン酸ナトリウム６．００ｇ（２５．８７ｍｍｏｌ）を加えて溶解後、アルゴンでバブリングすることにより脱気した。この水溶液に臭素酸カリウム２５ｍｇ（０.１５０ｍｍｏｌ）を含む水溶液２ｍｌを加え、アルゴン雰囲気下、６５℃で２０時間加熱撹拌した。重合溶液を室温まで戻し、カチオン交換樹脂５０ｇを加えて６時間撹拌した後、濾別した。濾液にアニオン交換樹脂２０ｇを加え、２時間撹拌した後、アニオン交換樹脂を濾別し、濾液を水中で一晩透析することにより残存モノマーを除去した。濾液を濃縮することによりＰＶＡ−ＰＳＳ（５）の水溶液（固形分４．１０ｗｔ％）１３６ｇを得た。１Ｈ−ＮＭＲスペクトルにおける積分値からスチレンスルホン酸単位／ビニルアルコール単位のモル比＝３６／６４（重量換算では７２／２８）であった。Ｍｎは７４，０００、Ｍｗは２２９，４００であった。上記ＰＶＡ−ＳＨとの分子量差から、ＰＳＳセグメントのＭｎは５５，６００と推算した。
【００６３】
実施例１：導電性ポリマー水性分散液（１）の合成と評価
ガラス反応器に合成例（１）で得たＰＶＡ−ＰＳＳ（１）の６．２３ｗｔ％水溶液１８．７ｇ（スチレンスルホン酸ユニット換算で３.０５ｍｍｏｌ、共重合体重量で１.１６ｇ）、３，４−エチレンジオキシチオフェン３１０μＬ（２.９０ｍｍｏｌ）及び水４０ｍｌを採取し、超音波洗浄機を用いて１０分間超音波処理を行った。ここへ硫酸鉄（III）ｎ水和物３９.０ｍｇ（５８．５μｍｏｌ）、過硫酸ナトリウム７６０ｍｇ（３.１０ｍｍｏｌ）及び濃硫酸１８０μｌを含む水溶液１０ｍｌを加え、アルゴン雰囲気下、０℃で重合を開始し、室温で１９時間撹拌した後、６０℃で１時間撹拌した。反応終了後、１０分間超音波ホモジナイザーを用いて超音波処理した後、カチオン交換樹脂とアニオン交換樹脂をそれぞれ１０ｇ程度加え、６時間撹拌した。イオン交換樹脂をろ別した後、ろ液を限外ろ過により濃縮することで、８３.９ｇのポリ（３，４−エチレンジオキシチオフェン）（以下、ＰＥＤＯＴと言う）水分散液 （１）（固形分１．７２ｗｔ％、ｐＨ２．３３）を得た。
【００６４】
上記ＰＥＤＯＴ水分散液を用いて自立膜及びガラス塗布膜を作製し、物性を評価した結果を表１に示した。表１に示したように、比較例の分散液では、自立膜作製時に大きな収縮が認められたのに対して、本実施例の分散液では収縮は見られなかった。また、本実施例の自立膜の光沢は、比較例よりも明らかに強かった。以上のことから、実施例の造膜性は比較例より優れることが明らかである。また、本実施例で得られた塗膜の吸湿性は、比較例より明らかに低く、耐吸湿性が優れることが明らかである。
また、碁盤目試験において、本実施例で得られた塗膜の剥離数が比較例より明らかに少なく、本実施例の塗膜の密着性が比較例よりも優れることが明らかである。
【００６５】
実施例２：導電性ポリマー水性分散液（２）の合成と評価
ガラス反応器に合成例（２）で得たＰＶＡ−ＰＳＳ（２）の３．８６ｗｔ％水溶液３０．０ｇ（スチレンスルホン酸ユニット換算で２．７７ｍｍｏｌ、共重合体重量で１.１６ｇ）、３，４−エチレンジオキシチオフェン３１０μＬ（２.９０ｍｍｏｌ）及び水３０ｍｌを採取し、超音波洗浄機を用いて１０分間超音波処理を行った。ここへ硫酸鉄（III）ｎ水和物３９.０ｍｇ（５８．５μｍｏｌ）、過硫酸ナトリウム７６０ｍｇ（３.１０ｍｍｏｌ）及び濃硫酸１８０μｌを含む水溶液１０ｍｌを加え、アルゴン雰囲気下、０℃で重合を開始し、室温で１９時間撹拌した後、６０℃で１時間撹拌した。反応終了後、１０分間超音波ホモジナイザーによる超音波処理した後、カチオン交換樹脂とアニオン交換樹脂をそれぞれ１０ｇ加えて６時間撹拌した。イオン交換樹脂をろ別した後、ろ液を限外ろ過により濃縮することで、８６.７ｇのポリ（３，４−エチレンジオキシチオフェン）水性分散液（固形分１．４６ｗｔ％、ｐＨ２．４５）を得た。
【００６６】
上記ＰＥＤＯＴ水分散液を用いて自立膜及びガラス塗布膜を作製し、物性を評価した結果を表１に示した。表１に示したように、比較例の分散液では、自立膜作製時に大きな収縮が認められたのに対して、本実施例の分散液では収縮は見られなかった。また、本実施例の分散液から作製した自立膜の光沢は、比較例よりも明らかに強かった。以上のことから、実施例の造膜性は比較例よりも優れることが明らかである。また、本実施例で得られた塗膜の吸湿性は、比較例よりも明らかに低く、耐吸湿性が優れることが明らかである。
また、碁盤目試験において、本実施例で得られた塗膜の剥離数が比較例よりも明らかに少なく、本実施例の塗膜の密着性が比較例よりも優れることが明らかである。
【００６７】
実施例３：導電性ポリマー水性分散液（３）の合成と評価
ガラス反応器に合成例（３）で得たＰＶＡ−ＰＳＳ（３）の４．８７ｗｔ％水溶液２３．５ｇ（スチレンスルホン酸ユニット換算で５．４９ｍｍｏｌ、共重合体重量で１．１４ｇ）、３，４−エチレンジオキシチオフェン３１０μｌ（２．８９ｍｍｏｌ）及び水４５ｍｌを採取し、超音波洗浄機を用いて１０分間超音波処理を行った。ここへ硫酸鉄（III）ｎ水和物３９．０ｍｇ（５８．５μｍｏｌ）、過硫酸ナトリウム７５９ｍｇ（３．０９ｍｍｏｌ）及び濃硫酸１８０μｌを含む水溶液１０ｍｌを加え、アルゴン雰囲気下、０℃で重合を開始し、室温で１９時間撹拌した後、６０℃で１時間撹拌した。反応終了後、１０分間超音波ホモジナイザーによる超音波処理した後、カチオン交換樹脂とアニオン交換樹脂をそれぞれ１０ｇ加えて６時間撹拌した。イオン交換樹脂をろ別した後、ろ液を限外ろ過により濃縮することで、１４４．０ｇのポリ（３，４−エチレンジオキシチオフェン）水性分散液（固形分１．５５ｗｔ％、ｐＨ２．２８）を得た。
【００６８】
上記ＰＥＤＯＴ水分散液を用いて自立膜及びガラス塗布膜を作製し、物性を評価した結果を表１に示した。表１に示したように、比較例の分散液では、自立膜作製時に大きな収縮が認められたのに対して、本実施例の分散液では収縮は見られなかった。また、本実施例の分散液から作製した自立膜の光沢は、比較例よりも明らかに強かった。以上のことから、実施例の造膜性は比較例よりも優れることが明らかである。また、本実施例で得られた塗膜の吸湿性は、比較例よりも明らかに低く、耐吸湿性が優れることが明らかである。
また、碁盤目試験において、本実施例で得られた塗膜の剥離数が比較例よりも明らかに少なく、本実施例の塗膜の密着性が比較例よりも優れることが明らかである。
【００６９】
実施例４：導電性ポリマー水性分散液（４）の合成と評価
ガラス反応器に合成例（５）で得たＰＶＡ−ＰＳＳ（４）の３．７８ｗｔ％水溶液３０．２ｇ（スチレンスルホン酸ユニット換算で３．７９ｍｍｏｌ、共重合体重量で１．１４ｇ）、３，４−エチレンジオキシチオフェン３１０μｌ（２．８９ｍｍｏｌ）及び水４５ｍｌを採取し、超音波洗浄機を用いて１０分間超音波処理を行った。ここへ硫酸鉄（III）ｎ水和物３９．０ｍｇ（５８．５μｍｏｌ）、過硫酸ナトリウム７５９ｍｇ（３．０９ｍｍｏｌ）及び濃硫酸１８０μｌを含む水溶液１０ｍｌを加え、アルゴン雰囲気下、０℃で重合を開始し、室温で１９時間撹拌した後、６０℃で１時間撹拌した。反応終了後、１０分間超音波ホモジナイザーによる超音波処理した後、カチオン交換樹脂とアニオン交換樹脂をそれぞれ１０ｇ加えて６時間撹拌した。イオン交換樹脂をろ別した後、ろ液を限外ろ過により濃縮することで８７．３０ｇのポリ（３，４−エチレンジオキシチオフェン）水性分散液（固形分１．５５ｗｔ％、ｐＨ２．８５）を得た。
【００７０】
上記ＰＥＤＯＴ水分散液を用いて自立膜及びガラス塗布膜を作製し、物性を評価した結果を表１に示した。表１に示したように、比較例の分散液では、自立膜作製時に大きな収縮が認められたのに対して、本実施例の分散液では収縮は見られなかった。また、本実施例の分散液から作製した自立膜の光沢は、比較例よりも明らかに強かった。以上のことから、実施例の造膜性は比較例よりも優れることが明らかである。また、本実施例で得られた塗膜の吸湿性は、比較例よりも明らかに低く、耐吸湿性が優れることが明らかである。
また、碁盤目試験において、本実施例で得られた塗膜の剥離数が比較例よりも明らかに少なく、本実施例の塗膜の密着性が比較例よりも優れることが明らかである。
【００７１】
実施例５：導電性ポリマー水性分散液（５）の合成と評価
ガラス反応器に合成例（６）で得たＰＶＡ−ＰＳＳ（５）の４．１０ｗｔ％水溶液２８．４ｇ（スチレンスルホン酸ユニット換算で４．４４ｍｍｏｌ、共重合体重量で１．１６ｇ）、３，４−エチレンジオキシチオフェン３１０μｌ（２．８９ｍｍｏｌ）及び水４５ｍｌを採取し、超音波洗浄機を用いて１０分間超音波処理を行った。ここへ硫酸鉄（III）ｎ水和物３９．０ｍｇ（５８．５μｍｏｌ）、過硫酸ナトリウム７５９ｍｇ（３．０９ｍｍｏｌ）及び濃硫酸１８０μｌを含む水溶液１０ｍｌを加え、アルゴン雰囲気下、０℃で重合を開始し、室温で１９時間撹拌した後、６０℃で１時間撹拌した。反応終了後、１０分間超音波ホモジナイザーによる超音波処理した後、カチオン交換樹脂とアニオン交換樹脂をそれぞれ１０ｇ加えて６時間撹拌した。イオン交換樹脂をろ別した後、ろ液を限外ろ過により濃縮することで、９４．３０ｇのポリ（３，４−エチレンジオキシチオフェン）水性分散液（固形分１．５１ｗｔ％、ｐＨ２．８０）を得た。
【００７２】
上記ＰＥＤＯＴ水分散液を用いて自立膜及びガラス塗布膜を作製し、物性を評価した結果を表１に示した。表１に示したように、比較例の分散液では、自立膜作製時に大きな収縮が認められたのに対して、本実施例の分散液では収縮は見られなかった。また、本実施例の分散液から作製した自立膜の光沢は、比較例よりも明らかに強かった。以上のことから、実施例の造膜性は比較例よりも優れることが明らかである。また、本実施例で得られた塗膜の吸湿性は、比較例よりも明らかに低く、耐吸湿性が優れることが明らかである。
また、碁盤目試験において、本実施例で得られた塗膜の剥離数が比較例よりも明らかに少なく、本実施例の塗膜の密着性が比較例よりも優れることが明らかである。
【００７３】
比較例（１）：導電性ポリマー水性分散液（６）の合成と評価
東ソー・ファインケム株式会社製のポリスチレンスルホン酸ナトリウム（製品名ＰＳ−５）をカチオン交換処理することにより、１５.１ｗｔ％ポリ（４−スチレンスルホン酸）水溶液（ＰＳ−５Ｈ）を得た。
ガラス反応器に７．３４ｇのＰＳ−５Ｈ（スチレンスルホン酸ユニット換算で６.０５ｍｍｏｌ、ポリマー重量で１.１１ｇ）、３，４−エチレンジオキシチオフェン３１０μＬ（２.９２ｍｍｏｌ）及び水３０ｍｌを採取し、超音波洗浄機を用いて１０分間超音波処理を行った。ここへ硫酸鉄（III）ｎ水和物３９.０ｍｇ（５８．５μｍｏｌ）と過硫酸ナトリウム７６０ｍｇ（３.１９ｍｍｏｌ）、および濃硫酸１８０μＬ（３.１９ｍｍｏｌ）の水溶液１０ｍＬに加え、アルゴン雰囲気下、０℃で重合を開始し、室温で１９時間撹拌した後、６０℃で１時間撹拌した。反応後、１０分間超音波ホモジナイザーによる超音波処理した後、カチオン交換樹脂とアニオン交換樹脂をそれぞれ１０ｇ加え、６時間撹拌した。イオン交換樹脂をろ別した後、ろ液を限外ろ過により濃縮することで、８０．３ｇのポリ（３，４−エチレンジオキシチオフェン）水分散液（固形分１．５８ｗｔ％、ｐＨ２．１２）を得た。
【００７４】
上記ＰＥＤＯＴ水分散液を用いて自立膜及びガラス塗布膜を作製し、物性を評価した結果を表１に示した。表１に示したように、上記実施例の分散液では自立膜作製時に収縮は見られなかったのに対して、本比較例の分散液では、大きな収縮が認められた。また、本比較例の分散液から作製した自立膜の光沢は、実施例よりも明らかに劣った。以上のことから、比較例の造膜性は実施例よりも劣ることが明らかである。また、本比較例で得られた塗膜の吸湿性は、実施例よりも明らかに高く、耐吸湿性が劣ることが明らかである。
また、碁盤目試験において、本比較例で得られた塗膜の剥離数が実施例よりも明らかに多く、本比較例の塗膜の密着性が実施例よりも優れることが明らかである。 
【００７５】
【表１】
0006785390.tif 000002
【産業上の利用可能性】
【００７６】
本発明の導電性ポリマー水性分散液から得られる導電性ポリマー塗膜は、耐湿性や密着性が優れるため帯電防止コーティング、固体電解コンデンサ電極、電磁波シールド材、アクチュエーター、エネルギーハーベスティング（発電）材料のほか、リチウム二次電池、ナトリウム二次電池、有機薄膜太陽電池、色素増感太陽電池、有機ＥＬディスプレイ、電子ペーパー、タッチパネルなどの部材、ＩＴＯ（インジウムスズオキサイド）透明電極の代替として期待できる。
【要約】
【課題】耐湿性が改良されたポリチオフェン類、ポリピロール類、ポリアニリン類、ポリフェニレンビニレン類、ポリフェニレン類などの導電性ポリマー塗膜を提供する。
【解決手段】ビニルアルコール系ポリマーセグメント（Ａ）及びスチレンスルホン酸系ポリマーセグメント（Ｂ）からなり、分散剤兼ドーパントとしてのブロック共重合体と、導電性ポリマーと、を含む、導電性ポリマー水性分散液、導電性ポリマー塗膜および導電性ポリマー水性分散液の製造方法を用いる。
【選択図】なし